(57)【要約】  固体微粒子を固体微粒子の水性懸濁液として輸送する方法であって、固体微粒子を少なくとも１つの鉱物懸濁剤の存在下で水性液体中に分散させるステップを含み、前記固体微粒子は２００ｍ以上の距離を輸送される。
2016504174.tif 000002
【特許請求の範囲】
【請求項１】
固体微粒子を前記固体微粒子の水性懸濁液として輸送する方法であって、固体微粒子を少なくとも１つの鉱物懸濁剤の存在下で水性液体中に分散させるステップを含み、固体微粒子は２００ｍ以上の距離を輸送される。
【請求項２】
請求項１に記載の方法であって、前記固体微粒子の水性懸濁液は、
水および場合により少なくとも１つの他の液体を含む水性液体であって、前記水は、水および前記少なくとも１つの他の液体の体積の総体積に対して５０％ｖ／ｖ超の量で存在する、水性液体と；
固体の５％から９５％までの範囲の量で存在する固体微粒子と；
前記固体微粒子の０．０５重量％から５．０重量％までの範囲の量で存在する、少なくとも１つの鉱物懸濁剤であって、パリゴルスカイト、アタパルジャイト、ベントナイト、モンモリロナイトおよびセピオライトから選択される、前記少なくとも１つの鉱物懸濁剤と
を含む。
【請求項３】
請求項１に記載の方法であって、前記分散させるステップは、固体微粒子を少なくとも１つの鉱物懸濁剤の存在下、水性液体中で撹拌することを含む。
【請求項４】
請求項３に記載の方法であって、前記固体微粒子の水性懸濁液は、少なくとも１つの付加剤をさらに含む。
【請求項５】
請求項４に記載の方法であって、前記少なくとも１つの付加剤は、
前記固体微粒子の０．０１重量％から５重量％までの範囲の量で存在する、固体微粒子のための少なくとも１つの湿潤剤／分散剤；
前記少なくとも１つの鉱物懸濁剤のための少なくとも１つの分散剤；および
少なくとも１つの中和剤
から選択される。
【請求項６】
請求項１に記載の方法であって、前記輸送は、前記固体微粒子が前記距離を輸送されるように、前記固体微粒子の水性懸濁液を導管中に流すことを含む。
【請求項７】
請求項６に記載の方法であって、前記流すことは、輸送中および前記固体微粒子が前記距離を輸送される時間の間、４，０００未満のレイノルズ数をもたらす。
【請求項８】
請求項６に記載の方法であって、輸送中、流れの速度が５０％変化する。
【請求項９】
請求項６に記載の方法であって、前記流すことは、輸送中、８時間超の時間、中断され、その後流すことが再開される。
【請求項１０】
輸送後、前記固体微粒子の水性懸濁液を輸送コンテナ中に収集するステップと、その後、前記固体微粒子の水性懸濁液を含有する前記コンテナを１００ｋｍ以上の第２の距離を運搬するステップをさらに含む、請求項６に記載の方法。
【請求項１１】
請求項１０に記載の方法であって、運搬するステップは、列車、トラック、飛行機および船から選択される乗り物を用いて達成される。
【請求項１２】
さらに、その後、前記固体微粒子の水性懸濁液を第２の導管中に流すことによって、前記固体微粒子を２００ｍ以上の第３の距離を輸送するステップをさらに含む、請求項１０に記載の方法。
【請求項１３】
前記固体微粒子は、岩石、鉱物コロイド、有機コロイド、ミネラロイドおよび鉱物から選択される、請求項１に記載の方法。
【請求項１４】
請求項１に記載の方法であって、前記水性懸濁液は、均一な水性懸濁液である。
【請求項１５】
請求項１に記載の方法であって、前記水性懸濁液は、不均一な水性懸濁液である。
【請求項１６】
請求項１に記載の方法であって、前記水性懸濁液は、非沈降性スラリーである。
【請求項１７】
固体微粒子を前記固体微粒子の水性懸濁液中で輸送する方法であって、コンテナ中で固体微粒子を少なくとも１つの鉱物懸濁剤の存在下で水性液体中に分散させるステップと、その後、前記コンテナを、１００ｋｍ以上の距離を運搬するステップとを含む。
【請求項１８】
請求項１に記載の方法であって、前記固体微粒子の水性懸濁液は、
水および場合により少なくとも１つの他の液体を含む水性液体であって、前記水は、水および前記少なくとも１つの他の液体の体積の総体積に対して５０％ｖ／ｖ超の量で存在する、水性液体と；
固体の５％から９５％までの範囲の量で存在する固体微粒子と；
前記固体微粒子の０．０５重量％から５．０重量％までの範囲の量で存在する、少なくとも１つの鉱物懸濁剤であって、パリゴルスカイト、アタパルジャイト、ベントナイト、モンモリロナイトおよびセピオライトから選択される、前記少なくとも１つの鉱物懸濁剤と
を含む。
【請求項１９】
固体微粒子を前記固体微粒子の水性懸濁液中で輸送する方法であって、固体微粒子を少なくとも１つの鉱物懸濁剤の存在下で水性液体中に分散させるステップを含み、固体微粒子がパイプライン中を２００ｍ以上の距離を輸送される。
【請求項２０】
請求項１に記載の方法であって、前記固体微粒子の水性懸濁液は、
水および場合により少なくとも１つの他の液体を含み、前記水は、水および前記少なくとも１つの他の液体の体積の総体積に対して５０％ｖ／ｖ超の量で存在する、水性液体と；
固体の５％から９５％までの範囲の量で存在する固体微粒子と；
前記固体微粒子の０．０５重量％から５．０重量％までの範囲の量で存在する、少なくとも１つの鉱物懸濁剤であって、パリゴルスカイト、アタパルジャイト、ベントナイト、モンモリロナイトおよびセピオライトから選択される、前記少なくとも１つの鉱物懸濁剤と
を含む。
【発明の詳細な説明】
【技術分野】
【０００１】
撹拌して固体微粒子を分散させるのに十分な量で水性液体中に存在する少なくとも１つの鉱物懸濁剤を含む、水性懸濁液の形態の組成物。該組成物は多くの用途に供されるが、いくつかの実施形態において、固体微粒子を、固体微粒子を含む水性懸濁液として２００ｍ超の距離を輸送するのに好適である。該組成物は複数の方法により製造可能であるが、いくつかの実施形態において、固体微粒子を少なくとも１つの鉱物懸濁剤の存在下で水性液体中に分散させることによって製造される。いくつかの実施形態において、該鉱物懸濁剤は、高せん断に耐え、摩耗による劣化に抵抗する。
【背景技術】
【０００２】
採掘した鉱物を移動させることは数種の方法によって実施可能である。例えば、鉱物は、時には水に懸濁され、該水性懸濁液を流すことによって、ある場所から別の場所へ時には５０ｍ以上の距離にわたって輸送される。いかなる理由にせよ、その流れが停止するかまたは実質的に減少した場合、懸濁された鉱物は沈降を始める。沈降した鉱物、特に、硬く圧縮した沈降スラリーは、水を流すことによる輸送効率が悪い。
【０００３】
さらに、特に流れが規則的に停止または実質的に減少する場合、懸濁液の増加する水の体積および比較的低い固体含量は、パイプラインを運転することを望ましくないものとする。
【０００４】
いくつかの採掘プロセスは、固体を回収し、回収された固体を粉砕し、該粉砕され、回収された固体を極めて大きなコンベヤーベルトを用いてステーションに輸送する。そのような輸送は、埃をたて、これは固体によっては、環境の質またはその居住者に影響しうる。さらに、時には固体は脱水され、その後深水港まで運搬され、そこで、脱水された固体が輸送コンテナに積載される。通常、これらの輸送コンテナはさらに別の深水港に運搬され、ここで、脱水された固体は再び荷降ろしされ、運搬される。各積載および荷降ろしがさらに埃を生じるだけでなく、深水港を作り、維持しそして使用するのにはかなりのコストが必要であるため、深水港は実質的に運搬コストを増大させる。
【０００５】
以上の一般的説明および以下の詳細な説明はどちらも、代表的かつ説明的なものにすぎず、特許請求された本発明を限定するものでないと理解されるべきである。
【０００６】
本明細書に組み込まれ、その一部を構成する、添付の図面は、本発明の実施形態を例示し、明細書と一緒になって本発明の原理を説明する役割を果たす。
【図面の簡単な説明】
【０００７】
図１は、鉄鉱スラリーの粘度（η）対せん断速度ｆ（γ）のプロットである。
【０００８】
図２Ａ−Ｄのそれぞれは、鉄鉱スラリーの粘度（η）対せん断速度ｆ（γ）のプロットであり、図２Ｅ−Ｈのそれぞれは、鉄鉱スラリーのせん断応力対せん断速度ｆ（γ）のプロットである。
【０００９】
図３は、ボーキサイトスラリーの粘度（η）対せん断速度ｆ（γ）のプロットである。
【００１０】
図４は、ボーキサイトスラリーのせん断応力（τ）対せん断速度ｆ（γ）のプロットである。
【００１１】
図５Ａ−Ｃのそれぞれは、ボーキサイトスラリーの粘度（η）対せん断速度ｆ（γ）のプロットである。
【００１２】
図６Ａ−Ｆのそれぞれは、ＴｉＯ２スラリーの粘度（η）対Ｂｒｏｏｋｆｉｅｌｄ  ＲＰＭのプロットである。
【００１３】
図７は、ＭｇＯＨスラリーの粘度（η）対Ｂｒｏｏｋｆｉｅｌｄ  ＲＰＭのプロットである。
【発明を実施するための形態】
【００１４】
以下、本発明の実施形態に詳細に言及し、その例を添付の図面に例示する。
【００１５】
固体微粒子を固体微粒子の水性懸濁液として輸送する方法であって、分散相および／または液体相中の少なくとも１つの鉱物懸濁剤および／または場合により少なくとも１つの付加剤の存在下で、固体微粒子を水性液体中に分散させるステップを含み、固体微粒子が２００ｍ以上の距離を輸送される。
【００１６】
本明細書中で使用されるとおり、懸濁液は、固体粒子が分散された液体である。
【００１７】
水性懸濁液のいくつかの実施形態において、液体は水である。水性懸濁液のいくつかの実施形態において、液体は水および少なくとも１つの他の液体を含む。水性懸濁液のいくつかの実施形態において、水は、水および少なくとも１つの他の液体の体積の総体積に対して５０％ｖ／ｖ超の量で存在する。いくつかの実施形態において、該量は、６０％ｖ／ｖまたは７０％ｖ／ｖまたは９６％ｖ／ｖまたは９９％ｖ／ｖ超である。いくつかの実施形態において、該量は、７５％ｖ／ｖから９５％ｖ／ｖまで、または８０％ｖ／ｖから９０％ｖ／ｖまでの範囲である。
【００１８】
水は多くの供給源から入手可能である。いくつかの実施形態において、水は淡水の供給源または塩性水の供給源からのものである。いくつかの実施形態において、水は汽水性であるかまたは塩水である。いくつかの実施形態において、水は、塩水池、海水、海洋水、湖、池および地下水から選択される供給源からものである。
【００１９】
いくつかの実施形態において、少なくとも１つの他の液体は、有機液体である。いくつかの実施形態において、有機液体は、シリコーン、炭化水素およびアルコールから選択される。いくつかの実施形態において、有機液体は、タールサンド、オイルサンドおよび炭質亜炭から選択される。いくつかの実施形態において、有機液体は、グリコールまたはシリコーンから選択される。いくつかの実施形態において、少なくとも１つの他の液体は、水と混和性であるか、または少なくとも部分的に水と混和性である。いくつかの実施形態において、少なくとも１つの他の液体は、例えば、固体微粒子を集めるプロセスにおいて、採掘される。いくつかの実施形態において、少なくとも１つの他の液体は、例えば、固体微粒子を採掘する前もしくは後の加工処理ステップにより、または任意の他の理由のために、添加される。
【００２０】
いくつかの実施形態において、液体の水性相は、２から１３までの範囲のｐＨを有する。いくつかの実施形態において、ｐＨは、２から７まで、または４．５から９．５まで、または７から１３までの範囲のである。いくつかの実施形態において、ｐＨは、中和剤を用いて調節される。
【００２１】
いくつかの実施形態において、中和剤は、石こう、消石灰、硝酸アンモニウムおよび硫酸アルミニウムから選択される。いくつかの実施形態において、中和剤は、水酸化ナトリウム、苛性ソーダ、消石灰、貝殻粉末、石灰岩、焼石灰、ドロマイト、シュガービートライム（ｓｕｇａｒ  ｂｅｅｔ  ｌｉｍｅ）およびケイ酸カルシウムから選択される。いくつかの実施形態において、中和剤は、硫酸アルミニウム、塩化カルシウム、石灰イオウ合剤、硫酸第二鉄、硫酸、イオウおよび石こうから選択される。いくつかの実施形態において、中和剤は、石こう、消石灰、硝酸アンモニウムおよび硫酸アルミニウムから選択される。
【００２２】
いくつかの実施形態において、少なくとも１つの他の固形物質が水性液体中に存在する。いくつかの実施形態において、少なくとも１つの他の固形物質は、水などの水性液体相の成分中に混和できる。いくつかの実施形態において、少なくとも１つの他の固形物質は、水性液体相の成分中に混和できない。いくつかの実施形態において、少なくとも１つの他の固形物質は、水の供給源中にあるかまたは固体微粒子を集めるプロセスにおいて添加される。
【００２３】
固体微粒子の水性懸濁液は、水および固体微粒子の乾燥重量の総重量に対して固体微粒子が５重量％から９５重量％（％ｗ／ｗ）までであると定義される。いくつかの実施形態において、固体微粒子の水性懸濁液は、水および固体微粒子の乾燥重量の総重量に対して固体微粒子が１０％ｗ／ｗから９０％ｗ／ｗまでの範囲の量で存在する。いくつかの実施形態において、上記量は、２０％ｗ／ｗから８５％ｗ／ｗまで、１５％ｗ／ｗから８０％ｗ／ｗまで、または２０％ｗ／ｗから７０％ｗ／ｗまで、または２５％ｗ／ｗから６０％ｗ／ｗまでの範囲である。
【００２４】
懸濁液の固体粒子は、固体微粒子である。
【００２５】
いくつかの実施形態において、固体微粒子は、人工物、天然起源のものまたはそれらの混合物である。いくつかの実施形態において、固体微粒子は、無機物、有機物またはそれらの混合物である。
【００２６】
いくつかの実施形態において、固体微粒子は、岩石、鉱物コロイド、有機コロイド、ミネラロイドおよび鉱物から選択される。それらの混合物が考慮される。いくつかの実施形態において、固体微粒子は採掘される。
【００２７】
いくつかの実施形態において、固体微粒子は、ポリマー、メタリックミネラル（ｍｅｔａｌｉｃ  ｍｉｎｅｒａｌｓ）および燃料から選択される。
【００２８】
いくつかの実施形態において、固体微粒子は、岩石であり、いくつかの実施形態において、岩石は、石灰岩および礫岩から選択される。
【００２９】
いくつかの実施形態において、鉱物コロイドおよび有機コロイドは、土由来である。いくつかの実施形態において、コロイドは、結晶性ケイ酸粘土、非結晶性ケイ酸粘土、（その結晶性および非結晶性種のような）鉄およびアルミニウム酸化物粘土ならびに有機コロイドから選択される。いくつかの実施形態において、有機コロイドは、腐植土である。
【００３０】
いくつかの実施形態において、固体微粒子は、工業鉱物である。いくつかの実施形態において、工業鉱物は、集合岩、明ばん石、アスベスト、アスファルト（天然）、重晶石、ベントナイト、ホウ酸塩、塩水、炭酸塩、粘土、球状粘土、コランダム、ダイアモンド、ケイ藻岩、長石、霞石閃長岩、蛍石、フラー土、ざくろ石、ジェムミネラル（ｇｅｍ  ｍｉｎｅｒａｌ）、花崗岩、黒鉛、石こう、カオリン、藍晶石、ケイ線石、紅柱石、石灰岩、ドロマイト、大理石、雲母、橄欖石、パーライト、燐灰石、カリ、カリウム鉱物、軽石、石英、塩、粘板岩、けい砂、トリポリ、ソーダ灰、重炭酸ナトリウム、硫酸ナトリウム、十字石、イオウ、タルク、バーミキュライト、ウォラストナイトおよびゼオライトから選択される。
【００３１】
いくつかの実施形態において、固体微粒子は、石灰岩、粘土、砂、礫岩、ケイ藻岩、カオリン、ベントナイト、シリカ、重晶石、石こうおよびタルクから選択される。
【００３２】
いくつかの実施形態において、固体微粒子は、石炭、亜炭および泥炭から選択される。
【００３３】
いくつかの実施形態において、固体微粒子は、セメント、スラグおよびシリカフュームから選択される。
【００３４】
いくつかの実施形態において、固体微粒子は、ニッケル、銀、ダイアモンドおよび金を含むものから選択される。
【００３５】
いくつかの実施形態において、固体微粒子は、ミネラロイドであり、いくつかの実施形態において、ミネラロイドは、黒曜石、コハク、イルメナイト、オパール、コハク、黒玉および褐鉄鉱から選択される。
【００３６】
いくつかの実施形態において、固体微粒子は、ケイ酸塩類、炭酸塩類、硫酸塩類、ハライド類、酸化物類、硫化物類、リン酸塩類、元素類および有機物類に属するものから選択される鉱物から選択される。
【００３７】
いくつかの実施形態において、鉱物は、ケイ酸塩類に属する。いくつかの実施形態において、ケイ酸塩は、岩石の形態である。いくつかの実施形態において、ケイ酸塩は、長石、石英、橄欖石、輝石、角閃石、ざくろ石および雲母から選択される。
【００３８】
いくつかの実施形態において、鉱物は、炭酸塩類に属する。いくつかの実施形態において、炭酸塩は、方解石、あられ石、ドロマイトおよび菱鉄鉱から選択される。いくつかの実施形態において、炭酸塩は、ハンクサイトである。
【００３９】
いくつかの実施形態において、鉱物は、硫酸塩類に属する。いくつかの実施形態において、硫酸塩は、硬石こう、天青石、重晶石および石こうから選択される。いくつかの実施形態において、硫酸塩は、クロム酸塩、モリブデン酸塩、セレン酸塩、亜硫酸塩、テルル酸塩およびタングステン酸塩鉱物から選択される。
【００４０】
いくつかの実施形態において、鉱物は、ハライド類に属する。いくつかの実施形態において、ハライド鉱物は、蛍石、岩塩、カリ岩塩およびろ砂などの天然塩である。いくつかの実施形態において、ハライド類は、フッ化物、塩化物、臭化物およびヨウ化物鉱物から選択される。
【００４１】
いくつかの実施形態において、鉱物は、酸化物類に属する。いくつかの実施形態において、酸化物鉱物は、赤鉄鉱、磁鉄鉱、クロム鉄鉱、尖晶石、イルメナイトおよび金紅石から選択される。いくつかの実施形態において、酸化物鉱物は、酸化物および水酸化物鉱物から選択される。
【００４２】
いくつかの実施形態において、鉱物は、硫化物類に属する。いくつかの実施形態において、硫化物鉱物は、黄鉄鉱、黄銅鉱、ペントランド鉱および方鉛鉱から選択される。いくつかの実施形態において、硫化物鉱物は、セレン化物、テルル化物、ひ化物、アンチモン化物、ビスマシナイド（ｂｉｓｍｕｔｈｉｎｉｄｅｓ）および硫塩鉱物から選択される。
【００４３】
いくつかの実施形態において、鉱物はリン酸塩類に属する。いくつかの実施形態において、リン酸塩鉱物は、四面体単位ＡＯ４を有する任意の鉱物から選択され、ここで、Ａは、リン、アンチモン、ヒ素またはバナジウムから選択される。いくつかの実施形態において、リン酸塩鉱物は燐灰石である。いくつかの実施形態において、リン酸塩鉱物は、ヒ酸塩、バナジン酸塩およびアンチモン酸塩鉱物から選択される。
【００４４】
いくつかの実施形態において、鉱物は、元素類から選択される。いくつかの実施形態において、元素鉱物は、金、銀、銅、アンチモン、ビスマス、黒鉛およびイオウから選択される。いくつかの実施形態において、元素鉱物は、エレクトラム、リン化物、珪化物、窒化物およびカーバイドなどの天然合金である。
【００４５】
いくつかの実施形態において、鉱物は、有機物類に属する。いくつかの実施形態において、有機鉱物は、シュウ酸塩、メリト酸塩、クエン酸塩、シアン酸塩、酢酸塩、ギ酸塩および炭化水素から選択される。いくつかの実施形態において、有機鉱物は、ヒューウェライト、ムールーアイト、蜜蝋石、フィヒテル石、カルパチア石、エヴェンキ石およびアーベルソン石から選択される。
【００４６】
固体微粒子の水性懸濁液中の固体微粒子は、固体微粒子が懸濁されるために十分なサイズを有する。いくつかの実施形態において、サイズはＤ５０を用いて測定される。いくつかの実施形態において、Ｄ５０は、約０．０００１から０．１５ｍｍまでの範囲である。いくつかの実施形態において、Ｄ５０は、０．０００２４から０．００４ｍｍまで、または０．００４から０．０６２ｍｍまで、または０．０６３から０．１２５ｍｍまでの範囲である。いくつかの実施形態において、Ｄ５０は、０．０００４５から０．１まで、または０．０１から０．０８ｍｍまでの範囲である。いくつかの実施形態において、Ｄ５０は、約０．１から７５ｍｍまでの範囲である。いくつかの実施形態において、Ｄ５０は、０．２５から５０ｍｍまで、または０．４から４０ｍｍまで、または０．６から３２ｍｍまでの範囲である。いくつかの実施形態において、Ｄ５０は、０．５から２５まで、または１から２０ｍｍまでの範囲である。
【００４７】
いくつかの実施形態において、粒径分布は、１０μｍから１０ｍｍまでの範囲である。
【００４８】
いくつかの実施形態において、固体微粒子の水性懸濁液は、Ｄ１０を用いて測定されるサイズを有する。いくつかの実施形態において、Ｄ１０は、約０．０００１から６．５ｍｍまでの範囲である。いくつかの実施形態において、Ｄ１０は、０．０００１から０．０１ｍｍまで、または０．００２４から４．０ｍｍまで、または０．０４から２．０ｍｍまで、または０．６から１．３ｍｍまでの範囲である。いくつかの実施形態において、Ｄ１０は、０．００４５から１．０ｍｍまで、または０．１から５．０ｍｍまでの範囲である。
【００４９】
いくつかの実施形態において、固体微粒子の水性懸濁液は、Ｄ９０を用いて測定されるサイズを有する。いくつかの実施形態において、Ｄ９０は、約０．００１から３５ｍｍまでの範囲である。いくつかの実施形態において、Ｄ９０は、０．０１から３２ｍｍまでの範囲である。いくつかの実施形態において、Ｄ９０は、０．００２４から４．０ｍｍまで、または０．０１から３２ｍｍまで、または０．０４から２．０ｍｍまで、または０．６から１．３ｍｍまでの範囲である。いくつかの実施形態において、Ｄ９０は、０．００４５から１．０ｍｍまで、または０．１から５．０ｍｍまでの範囲である。
【００５０】
いくつかの実施形態において、固体微粒子の水性懸濁液は、Ｄ１０および／またはＤ５０および／またはＤ９０を用いて測定されるサイズを有する。いくつかの実施形態において、値は、Ｄ１０、Ｄ５０およびＤ９０に関して上で言及されたものの任意の組合せである。いくつかの実施形態において、Ｄ１０は、０．０００１から０．０１ｍｍまでであり；Ｄ９０は、０．０１から３２ｍｍまでであり；Ｄ５０は、０．０００１から０．１５ｍｍまでである。
【００５１】
固体微粒子のサイズ（Ｄ１０、Ｄ５０、Ｄ９０など）は、いくつかの実施形態において、１つまたは複数のサイズ処理プロセスを用いて製造される。いくつかの実施形態において、サイズ処理プロセスは、固体微粒子のろ過、布ごし、研削およびパウンディングから選択される。
【００５２】
いくつかの実施形態において、固体微粒子は、輸送中に摩耗によってサイズを変える。例えば、混合またはせん断は、時には固体微粒子のサイズを経時的に減少させる。そのようなものとして、いくつかの実施形態において、サイズは、輸送の開始時に測定される。
【００５３】
いくつかの実施形態において、固体微粒子は丸いが、棒状および角張った表面などの他の形状も可能である。いくつかの実施形態において、固体微粒子は、様々な形状を有する要素を含む。いくつかの実施形態において、大多数の微粒子のアスペクト比は、１から１，０００，０００までの範囲である。いくつかの実施形態において、大多数の微粒子のアスペクト比は、２５または１００または１，０００未満である。いくつかの実施形態において、大多数の微粒子のアスペクト比は、２５から５００まで、または１，５００から１５，０００まで、または１５０，０００から７５０，０００までの範囲である。
【００５４】
上で言及したとおり、水性懸濁液は、固体微粒子を水性液体中に分散するのに十分な量の少なくとも１つの鉱物懸濁剤を含む。いくつかの実施形態において、少なくとも１つの鉱物懸濁剤の有効量は、少なくとも１つの鉱物懸濁剤および固体微粒子の総重量に対して０．０５重量％から５．０重量％までの範囲である。いくつかの実施形態において、有効量は、０．１％から４．５％まで、または０．４％から３．０％まで、または１％から２％までの範囲である。
【００５５】
少なくとも１つ鉱物懸濁剤の上記量は、いくつかの実施形態において、固体微粒子の最大重量パーセントを、該少なくとも１つの鉱物懸濁剤を含まない対応する水性懸濁液に対して２％から６％まで増加させることを可能とする。
【００５６】
いくつかの実施形態において、少なくとも１つの鉱物懸濁剤は、パリゴルスカイト、アタパルジャイト、ベントナイト、モンモリロナイトおよびセピオライトから選択される粘土である。いくつかの実施形態において、少なくとも１つの鉱物懸濁剤は、パリゴルスカイトである。いくつかの実施形態において、パリゴルスカイトは、Ａｔｔａｐｕｌｇｕｓ、Ｇｅｏｒｇｉａからのものである。
【００５７】
いくつかの実施形態において、少なくとも１つの鉱物懸濁剤は、アタパルジャイトである。いくつかの実施形態において、アタパルジャイトは、Ｐｏｐｏｖｋａ  Ｒｉｖｅｒ、Ｐｅｒｍ、Ｒｕｓｓｉａ近郊のＰａｌｙｇｏｒｓｋａｙａ；Ａｔｔａｐｕｌｇｕｓ、Ｄｅｃａｔｕｒ  Ｃｏ．、Ｇｅｏｒｇｉａ；Ｔａｆｒａｏｕｔ、Ｍｏｒｏｃｃｏ；およびＨｙｄｅｒａｂａｄ  ｄｅｐｏｓｉｔ、Ａｎｄｈｒａ  Ｐｒａｄｅｓｈ、Ｉｎｄｉａから選択される産地からのものである。いくつかの実施形態において、アタパルジャイトは、Ａｔｔａｐｕｌｇｕｓ、Ｄｅｃａｔｕｒ  Ｃｏ．、Ｇｅｏｒｇｉａからのものである。いくつかの実施形態において、アタパルジャイトは、モンモリロナイト、ドロマイト、方解石、タルク、緑泥片岩、石英などの他の非アタパルジャイト鉱物を伴う。いくつかの実施形態において、アタパルジャイトは、非アタパルジャイト鉱物を実質的に含まない。そのような精製アタパルジャイトは、いくつかの実施形態において、それぞれが全体として本明細書に組み込まれる、米国特許第６，４４４，６０１号および米国特許第６，１３０，１７９号中の方法を使用することによって利用可能である。
【００５８】
いくつかの実施形態において、少なくとも１つの鉱物懸濁剤は、ベントナイトである。いくつかの実施形態において、ベントナイトは、Ｒｏｃｋ  Ｒｉｖｅｒ、Ｗｙｏｍｉｎｇ近郊およびＭｉｓｓｉｓｓｉｐｐｉから選択される産地からのものである。いくつかの実施形態において、ベントナイトは、カルシウムベントナイトおよびナトリウムベントナイトから選択される。いくつかの実施形態において、ベントナイトは、非ベントナイト鉱物を実質的に含まない。いくつかの実施形態において、少なくとも１つの鉱物懸濁剤は、モンモリロナイトである。いくつかの実施形態において、モンモリロナイトは、Ｍｏｎｔｍｏｒｉｌｌｏｎ、Ｖｉｅｎｎｅ、Ｆｒａｎｃｅ；Ｂｅｌｌｅ  Ｆｏｕｒｃｈｅ、Ｂｕｔｔｅ  Ｃｏ．、Ｓｏｕｔｈ  Ｄａｋｏｔａ；およびＮｅｗｃａｓｔｌｅ、Ｃｒｏｏｋ  Ｃｏ．近郊のＣｌａｙ  Ｓｐｕｒ、およびＳｔｒａｓｂｕｒｇ、Ｓｈｅｎａｎｄｏａｈ  Ｃｏ．、Ｖｉｒｇｉｎｉａから選択される産地からのものである。いくつかの実施形態において、モンモリロナイトは、クリストバライト、ゼオライト、黒雲母、石英、正長石、ドロマイトなどの他の非モンモリロナイト鉱物を伴う。いくつかの実施形態において、モンモリロナイトは、非モンモリロナイト鉱物を実質的に含まない。いくつかの実施形態において、少なくとも１つの鉱物懸濁剤は、セピオライトである。いくつかの実施形態において、セピオライトは、Ｌｉｔｔｌｅ  Ｃｏｔｔｎｗｏｏｄ  Ｃａｎｙｏｎ、Ｓａｌｔ  Ｌａｋｅ  Ｃｏ．、Ｕｔａｈ；Ｃｒｅｓｔｍｏｒｅ、Ｒｉｖｅｒｓｉｄｅ  Ｃｏ．、Ｃａｌｉｆｏｒｎｉａ；Ａｓｈ  Ｍｅａｄｏｗｓ、Ｎｙｅ  Ｃｏ．、Ｎｅｖａｄａ；およびＣｅｒｒｏ  Ｍｅｒｃａｄｏ、Ｄｕｒａｎｇｏ、Ｍｅｘｉｃｏから選択される産地からのものである。いくつかの実施形態において、セピオライトは、ドロマイトなどの他の非セピオライト鉱物を伴う。いくつかの実施形態において、セピオライトは、非セピオライト鉱物を実質的に含まない。
【００５９】
いくつかの実施形態において、水性懸濁液は、粘土分散剤を含む。いくつかの実施形態において、粘土分散剤は、水性の環境において、少なくとも１つの鉱物懸濁剤を吸着し、少なくとも１つの鉱物懸濁剤を脱凝集させるかまたは少なくとも１つの鉱物懸濁剤の懸濁液を安定化させる能力を有する物質から選択される。いくつかの実施形態において、粘土分散剤は、縮合リン酸塩、ポリアクリル酸塩、有機ホスホン酸塩、ポリスルホン酸塩、スルホン化重縮合物、ポリマレイン酸塩および天然物由来のポリマーから選択される。いくつかの実施形態において、粘土分散剤は、粘土分散剤として機能するポリアニオン性、ポリカチオン性、ポリ非イオン性およびポリ両性分散剤から選択される。
【００６０】
いくつかの実施形態において、粘土分散剤は、ピロリン酸四ナトリウム、トリポリリン酸ナトリウム、縮合リン酸塩分散剤およびそのナトリウム塩から選択される。いくつかの実施形態において、粘土分散剤は、ケイ酸塩、四級アミン、石油、スルホン酸塩、ソーダ灰および石灰から選択される。いくつかの実施形態において、ケイ酸塩は、ケイ酸ナトリウムおよびケイ酸カリウムから選択される。いくつかの実施形態において、石灰は、石灰カルシウムから選択される。
【００６１】
いくつかの実施形態において、水性懸濁液は、少なくとも１つの鉱物懸濁剤および固体微粒子の重量に対して、０．０１重量％から６重量％までの範囲の量の、少なくとも１つの湿潤剤／分散剤を含む。いくつかの実施形態において、該量は、０．０５から４％まで、または０．１から３．５％までの範囲である。湿潤剤／分散剤の選択肢は、特に限定されず、時には、固体微粒子の加工処理中に添加される。いくつかの実施形態において、少なくとも１つの鉱物懸濁剤は、固体微粒子の加工処理中などに添加される湿潤剤／分散剤を妨害しない。
【００６２】
いくつかの実施形態において、湿潤剤／分散剤は、水中で低発泡性から非発泡性であり、懸濁された固体微粒子の表面に吸着することのできる有機部分を含む構造を有する。固体微粒子が、（例えば、石炭、泥炭などの）有機粒子を含む場合、湿潤剤／分散剤は、（水などの）連続相に適合性である荷電した親水性部分を有する。固体微粒子が、例えば、無機粒子を含む場合、湿潤剤／分散剤は、（ボーキサイト、鉄鉱、砂、銅、モリブデン、タルク、二酸化チタン、炭酸カルシウム、カリ、他の工業鉱物などの）無機粒子の表面に吸着することができる有機部分および（水などの）連続相に適合性である荷電した親水性部分を有する。
【００６３】
いくつかの実施形態において、少なくとも１つの湿潤剤／分散剤は、ポリアニオン性有機分散剤、ポリカチオン性有機分散剤、ポリ非イオン性有機分散剤、（石炭、泥炭などの）有機物として機能する微粒子分散剤であるポリ両性有機分散剤および（ボーキサイト、鉄鉱、砂、銅、モリブデン、タルク、二酸化チタン、炭酸カルシウム、カリ、他の工業鉱物などの）無機微粒子分散剤として機能するポリ両性有機分散剤から選択される。
【００６４】
いくつかの実施形態において、微粒子のための少なくとも１つの湿潤剤／分散剤は、縮合ナフタレンホルムアルデヒドスルホン酸塩の塩、アルキルナフタレンスルホン酸の重合塩、重合置換安息香酸アルキルスルホン酸（ｂｅｎｚｏｉｃ  ａｌｋｙｌ  ｓｕｌｆｏｎｉｃ  ａｃｉｄ）の塩、リグノスルホン酸塩の塩およびポリアクリル酸塩の塩から選択される。
【００６５】
いくつかの実施形態において、上で言及したもの以外の付加剤が、水性懸濁液に添加される。いくつかの実施形態において、付加剤は、固体微粒子または水供給源を加工処理するために添加される物質から選択される。
【００６６】
いくつかの実施形態において、懸濁液は、少なくとも１つの鉱物懸濁剤の存在下での撹拌によって、固体粒子を水性液体中に分散させることによって作製される。いくつかの実施形態において、撹拌は、１つまたは複数の付加剤の存在下にある。いくつかの実施形態において、撹拌は、少なくとも１つの湿潤剤／分散剤および／または少なくとも１つの粘土分散剤の存在下にある。
【００６７】
水性液体、固体微粒子および少なくとも１つの鉱物懸濁剤は、任意の順番で混合される。いくつかの実施形態において、水性液体、固体微粒子、少なくとも１つの鉱物懸濁剤および／または場合により少なくとも１つの鉱物懸濁剤のための少なくとも１つの分散剤、および／または場合により固体微粒子のための少なくとも１つの湿潤剤／分散剤、および／または１つまたは複数の追加の付加剤（中和剤、少なくとも１つの他の固形物質および／または本明細書中で言及される他のもの）は、任意の順番で混合される。
【００６８】
いくつかの実施形態において、水性液体および固体微粒子の両方が少なくとも１つの鉱物懸濁剤に添加される。いくつかの実施形態において、少なくとも１つの鉱物懸濁剤および固体微粒子の両方が水性液体に添加される。
【００６９】
いくつかの実施形態において、撹拌は、水性懸濁液を実質的に均一化するために十分である。いくつかの実施形態において、撹拌は、水性懸濁液を均一化するために十分である。いくつかの実施形態において、均一化は、固体微粒子が、沈降のストークス式により予測されるものと一致しないやり方で沈降することを可能とする。
【００７０】
いくつかの実施形態において、水性懸濁液は、不均一な水性懸濁液である。
【００７１】
いくつかの実施形態において、撹拌は機械的である。いくつかの実施形態において、撹拌は、かきまぜ、ポンピングおよび粉砕から選択される。いくつかの実施形態において、固体微粒子は、水性液体においてせん断力を生じ、水性懸濁液の均一化を容易にするために十分な量で存在する。いくつかの実施形態において、撹拌は、コンクリート削孔、超音波による分散またはキャビテーションによる。
【００７２】
いくつかの実施形態において、鉱物懸濁剤は、粉末粘土の形態で添加される。いくつかの実施形態において、粉末粘土は、添加前に乾燥している。
【００７３】
いくつかの実施形態において、鉱物懸濁剤は、少なくとも１つの鉱物懸濁剤および水から成るプレゲルの形態で添加される。いくつかの実施形態において、プレゲルは、１重量％から１５重量％までの少なくとも１つの鉱物懸濁剤および残りの水から成る。いくつかの実施形態において、水は、水性懸濁液の液体相に関して本明細書中で既に開示された値から選択されるｐＨを有する。いくつかの実施形態において、水は、水性懸濁液の液体相に関して本明細書中で既に開示されたものから選択される少なくとも１つの中和剤を含む。
【００７４】
いくつかの実施形態において、鉱物懸濁剤は、少なくとも１つの鉱物懸濁剤、粘土分散剤および水から成るプレ分散体（ｐｒｅ−ｄｉｓｐｅｒｓｉｏｎ）の形態で添加される。いくつかの実施形態において、プレ分散体は、１重量％から４５重量％までの少なくとも１つの鉱物懸濁剤、０．０５重量％から１．０重量％までの粘土分散剤および残りの水から成る。いくつかの実施形態において、水は、水性懸濁液の液体相に関して本明細書中で既に開示された値から選択されるｐＨを有する。いくつかの実施形態において、水は、水性懸濁液の液体相に関して本明細書中で既に開示されたものから選択される少なくとも１つの中和剤を含む。
【００７５】
いくつかの実施形態において、水性懸濁液は、水性液体に湿潤剤／分散剤を添加し；その後、少なくとも１つの鉱物懸濁剤を添加し；その後、固体微粒子を撹拌しながら添加する、ことによって作製される。
【００７６】
いくつかの実施形態において、水性懸濁液は、プレゲルの形態の鉱物懸濁剤を調製し；少なくとも１つの鉱物懸濁剤のための分散剤を水性液体に添加することにより、プレゲルの形態の鉱物懸濁剤を調製し；上記プレゲルを前記スラリー水に添加し；その後、少なくとも１つの鉱物懸濁剤を添加し；その後、固体微粒子を撹拌しながら添加する、ことによって作製される。
【００７７】
いくつかの実施形態において、水性懸濁液は、粘土分散剤および粘土を水性液体に撹拌しながら添加し、粘土が分散してプレ分散体を形成するまで撹拌を継続することによって、プレ分散体の形態の鉱物懸濁剤を調製し；少なくとも１つの鉱物懸濁剤のための分散剤を水性液体に添加し；プレ分散体の形態の前記鉱物懸濁剤を水性液体に添加し；固体微粒子を撹拌しながら添加する、ことによって作製される。
【００７８】
水性懸濁液は、鉱物を長距離輸送することを可能とする。輸送は、有効量の少なくとも１つの鉱物懸濁剤の添加によって容易化される。
【００７９】
いくつかの実施形態において、固体微粒子は、２００ｍ以上の距離を輸送される。いくつかの実施形態において、該距離は、０．６００ｋｍまたは５ｋｍまたは１０ｋｍ以上である。いくつかの実施形態において、該距離は、４０ｋｍから５００ｋｍまで、または１００ｋｍから４２０ｋｍまで、または２００ｋｍから３８０ｋｍまでの範囲である。
【００８０】
いくつかの実施形態において、輸送することは、固体微粒子の水性懸濁液を導管中に流すことを含む。いくつかの実施形態において、導管は、パイプライン、堰、ｕ型構造、ムービングコンベヤおよび２００ｍ超の距離にわたって水を運搬するための他の構造を含む。いくつかの実施形態において、パイプラインにおけるパイプは、少なくとも１．２８ｃｍまたは５ｃｍまたは３００ｃｍの内径を有する。いくつかの実施形態において、パイプは、１．２８ｃｍから２００ｃｍまで、または５ｃｍから１００ｃｍまで、または１０ｃｍから７５ｃｍまでの範囲の内径を有する。いくつかの実施形態において、上記導管、パイプライン、ｕ型構造、堰、ムービングコンベヤおよび２００ｍ超の距離にわたって水を運搬するための他の構造は、少なくとも１．２８ｃｍまたは５ｃｍまたは１００ｃｍの横断寸法を有する。いくつかの実施形態において、上記導管、パイプライン、ｕ型構造、堰、ムービングコンベヤおよび２００ｍ超の距離にわたって水を運搬するための他の構造は、１．２８ｃｍから３００ｃｍまで、または１０ｃｍから２００ｃｍまで、または７５ｃｍから１５０ｃｍまでの範囲の横断寸法を有する。
【００８１】
いくつかの実施形態において、輸送は、固体微粒子が距離全体を輸送されるように、固体微粒子の水性懸濁液を導管中に流すことを含む。いくつかの実施形態において、輸送は、固体微粒子が距離の少なくとも２００ｍを輸送されるように、固体微粒子の水性懸濁液を導管中に流すことを含む。
【００８２】
いくつかの実施形態において、水性懸濁液を流すことによる輸送の間、流すことは４，０００未満のレイノルズ数をもたらす。いくつかの実施形態において、レイノルズ数は２，０００未満である。いくつかの実施形態において、レイノルズ数は、２，０００から３，０００まで、または５００から１，７５０までの範囲である。
【００８３】
いくつかの実施形態において、流すことによる輸送の間、流すことは速度が少なくとも１０％または２５％または５０％変化する。
【００８４】
いくつかの実施形態において、輸送は、水性懸濁液をポンピングすることを含む。いくつかの実施形態において、輸送は、重力および導管の設置によってさらに容易化される。
【００８５】
いくつかの実施形態において、水性懸濁液は、固体微粒子の水性懸濁液を貯蔵するのに好適な容器中に貯蔵される。いくつかの実施形態において、該容器は、導管および輸送コンテナから選択される。いくつかの実施形態において、該輸送コンテナは、インターモーダル輸送コンテナ、中間バルク輸送コンテナ、ドラム、航空コンテナおよび固体微粒子の水性懸濁液に好適な専用輸送コンテナから選択される。
【００８６】
いくつかの実施形態において、貯蔵は、８時間超の期間である。いくつかの実施形態において、貯蔵は、８時間から９０日までの範囲の期間である。いくつかの実施形態において、貯蔵は、７日から７０日まで、または２０日から６０日まで、または３０日から４０日までの範囲の期間である。いくつかの実施形態において、貯蔵期間は、３０日から１年までである。
【００８７】
いくつかの実施形態において、水性懸濁液は、水性懸濁液の流れが開始していないかまたは中断されているので、導管に貯蔵される。
【００８８】
いくつかの実施形態において、水性懸濁液を流すことによる輸送の後、固体微粒子の水性懸濁液が輸送コンテナ中に収集される。その後、輸送コンテナは、固体微粒子の水性懸濁液を含有する容器を貯蔵および／または１００ｋｍ以上の第２の距離を運搬するのに好適である。いくつかの実施形態において、貯蔵された固体微粒子の水性懸濁液を運搬することが、列車、トラック、飛行機および船から選択される乗り物を用いて達成される。その目的地に到着後、貯蔵され、輸送された固体微粒子の水性懸濁液は、いくつかの実施形態において、固体微粒子の水性懸濁液を（本明細書の上記の）第２の導管中に流すことによって、（本明細書の上記の）２００ｍ以上のさらに別の距離を再びさらに輸送される。
【００８９】
いくつかの実施形態において、固体微粒子を固体微粒子の水性懸濁液として輸送することは、輸送コンテナ中で固体微粒子を少なくとも１つの鉱物懸濁剤の存在下で水性液体中に分散させること、その後、該コンテナを、１００ｋｍ以上の距離を運搬することを含む。当然、運搬の間、水性懸濁液は（本明細書の上記のように）貯蔵される。
【００９０】
いくつかの実施形態において、水性懸濁液は、固体微粒子が輸送される前に貯蔵される。いくつかの実施形態において、水性懸濁液は、固体微粒子が運搬される間、貯蔵される。いくつかの実施形態において、水性懸濁液は、それが輸送された後、貯蔵される。
【００９１】
いくつかの実施形態において、貯蔵および／または輸送の間、固体微粒子の沈降が、沈降のストークス式により予測されるものと一致しないやり方で起こる。いくつかの実施形態において、水性懸濁液は、硬い圧縮を防止する。
【００９２】
いくつかの実施形態において、水性懸濁液は、非沈降性スラリーである。非沈降性スラリーは、２４時間沈降しない均一な水性懸濁液である。
【００９３】
［実施例１］
【００９４】
この実施例の目的は、鉱物懸濁剤の存在下および非存在下で鉄鉱スラリーのレオロジー特性を試験することである。
【００９５】
７０％および７４％の固体重量百分率を有する鉄鉱スラリーを、Ｉｒｏｎ  Ｏｒｅ  Ｓｌｕｒｒｙ  Ｐｉｐｅｌｉｎｅ  Ｏｐｅｒａｔｏｒから受け入れた。液体相は水である。両スラリーは、コンテナの底に硬く沈降または圧縮された。明らかに、これらの懸濁液は、パイプライン中を流すためには不適切であった。
【００９６】
表１中に示すとおり、水性懸濁液を調製した。
【００９７】
【表１】
2016504174.tif 000003
Ｓｗ＝固体重量百分率；ＡＧ＝（ＡｃｔｉＧｅｌ  ２０８（登録商標）、Ａｃｔｉｖｅ  Ｍｉｎｅｒａｌ  Ｉｎｔｅｒｎａｔｉｏｎａｌから入手可能）
【００９８】
サンプルＡ−Ｄに関して、７０％固体スラリーを４つの分画に分割し、固体重量百分率０重量％、０．０５重量％、０．０７５重量％および０．１０重量％の鉱物懸濁剤（ＡｃｔｉＧｅｌ  ２０８（登録商標）、Ａｃｔｉｖｅ  Ｍｉｎｅｒａｌ  Ｉｎｔｅｒｎａｔｉｏｎａｌから入手可能）を混合することによって水性懸濁液を作製した。
【００９９】
同様に、サンプルＥに関して、固体重量百分率０．１０重量％の鉱物懸濁剤（ＡｃｔｉＧｅｌ  ２０８（登録商標）、Ａｃｔｉｖｅ  Ｍｉｎｅｒａｌ  Ｉｎｔｅｒｎａｔｉｏｎａｌから入手可能）を混合することによって水性懸濁液を作製した。
【０１００】
サンプルＡ−Ｅを、混合物を撹拌するためにコンクリートドリルを使用して再懸濁した。
【０１０１】
サンプルＢ−Ｅに関して、ロッド貫入試験機試験ＡＭＩ−ＷＩ−ＯＲＥ−００３を用いて、６０日間、硬い圧縮は観察しなかった。比較のために、サンプルＡは１時間以内に硬く圧縮された。これらの観察に基づいて、サンプルＢ−Ｅは、硬く圧縮されることなくまたは再懸濁の必要なく、６０日間貯蔵可能であった。したがって、サンプルＢ−Ｅは、長距離の運搬および／または類似する期間の貯蔵が可能であった。
【０１０２】
荒いおよび微細な固体微粒子の両方が懸濁されたと決定するために、サンプルＢ−Ｅを質的に観察した。
【０１０３】
サンプルＢ−Ｅに関して、Ｂｒｏｏｋｆｉｅｌｄ  ＲＳ＋Ｒｈｅｏｍｅｔｅｒ  Ｃｏｎｃｅｎｔｒｉｃ  Ｃｙｌｉｎｄｅｒ  ＣＣ−４０を使用して、粘度測定プロフィール試験を行い、半径２０ｍｍおよび２１ｍｍのボブおよびカップ、１ｍｍのギャップ；ソフトウエア：Ｒｈｅｏ  ３０００；プログラムプロフィール：サンプルＢ−ＥをＳｔｅｐ  Ｐｒｏｇｒａｍでせん断速度：１７８ｓ−１、１５６ｓ−１、１３４ｓ−１、１１２ｓ−１、８９ｓ−１、６７ｓ−１、４５ｓ−１および２３ｓ−１を使用して試験した。これらの結果を、サンプルＢ−Ｅそれぞれについての粘度（η）対せん断速度ｆ（γ）のプロットである、図１に示す（なお、「せん断速度ｆ（γ）」のγの上にはドットが付されるものであるが、電子出願で使用可能な文字の都合上、本願では単に「せん断速度ｆ（γ）」とのみ記載した）。
【０１０４】
サンプルＢ−Ｅそれぞれについての低いせん断速度ｆ（γ）における粘度（η）の変化は、定常状態から流動状態へ水性懸濁液を変化させるのに最小エネルギーで十分であることおよびサンプルＢ−Ｅを流すために比較的低いエネルギー消費で十分であることを示す。さらに、サンプルＢ−Ｅは、鉄鉱のために使用した比較サンプルであるサンプルＦよりも固体重量パーセントが２から６まで高い。つまり、サンプルＢ−Ｅは、比較サンプルＦよりも、固体重量百分率が２．９から８．８％高い。
【０１０５】
次に、同じ機器および条件を用いて粘度測定プロフィールを繰り返したが、ヒステリシスについてシステムをチェックした。レオメーターを、９０秒にわたり、０ｓ−１から６００ｓ−１までせん断速度を傾斜させ；維持せずに、次いで、９０秒にわたり、６００ｓ−１から０ｓ−１までせん断速度を傾斜させた。これらの結果を、粘度（η）対せん断速度ｆ（γ）のプロットである、図２Ａ−Ｄに示す。図２Ｅ−Ｈに示すのは、類似の条件下でのせん断応力対せん断速度ｆ（γ）のプロットである。
【０１０６】
図２Ａ−Ｈはそれぞれ、サンプルＢ−Ｅが最小速度を有さないことを実証する。さらに、ヒステリシスのないのは、例えば、効率的にパイプラインを操作するためにパイプラインオペレーターが必ずしも流速の履歴に絶えず注意しなくてもよいことを意味する。
【０１０７】
サンプルＢ−Ｅはそれぞれ、導管中に流すことによる輸送に好適である。
【０１０８】
［実施例２］
【０１０９】
６５％の固体重量パーセントおよび２４％の粒径が１０μｍ未満であるボーキサイトスラリーサンプルを、ボーキサイト採掘およびスラリーパイプラインの会社から受け入れた。
【０１１０】
以下の表２に示すように、水性懸濁液を調製した。
【０１１１】
【表２】
2016504174.tif 000004
Ｓｗ＝固体重量百分率；ＡＧ＝（ＡｃｔｉＧｅｌ  ２０８（登録商標）、Ａｃｔｉｖｅ  Ｍｉｎｅｒａｌ  Ｉｎｔｅｒｎａｔｉｏｎａｌから入手可能）。命名法は以下のとおりである：サンプル−＃−Ｓｗ−（文字Ａ、Ｂ、Ｃ、Ｄ）。＃は、ボーキサイト粒径を示し；Ｓｗは、固体重量百分率ｙｙ％を示し、ここで、ｙｙ％＝６５％、６０％、５５％または５０％；および文字Ａ、Ｂ、Ｃ、Ｄは、ＡＧの量を表し、例えば、サンプル１−６５−Ａは、２４％のボーキサイト粒径が１０μｍ未満、６５％の固体重量パーセントおよび０％のＡＧを有する。サンプル３−６０−Ｃは、３２％のボーキサイト粒径が１０μｍ未満、６０％の固体重量パーセントおよび０．０７５％のＡＧを有する、などである。
【０１１２】
サンプル１−６５−Ａ−Ｄに関しては、６５％固体スラリーを４つの分画に分割し、固体重量百分率０％、０．０５％、０．０７５％および０．１０％の鉱物懸濁剤（ＡｃｔｉＧｅｌ  ２０８（登録商標）、Ａｃｔｉｖｅ  Ｍｉｎｅｒａｌ  Ｉｎｔｅｒｎａｔｉｏｎａｌから入手可能）を混合することによって、水性懸濁液を作製した。
【０１１３】
サンプル１−６０−Ａ−Ｄ、１−５５−Ａ−Ｄなどについてこのプロセスを繰り返し、表２中の４０サンプルを調製した。
【０１１４】
受け入れたままのすべてのスラリー（表２に示すとおり、サンプル１−ｙｙ−Ａ；２−ｙｙ−Ａ；および３−ｙｙ−Ａ、ここで、ｙｙ＝５０、５５、６０または６５）は、容器の底に硬く圧縮された。したがって、これらのサンプルは、パイプライン中を流すことによる輸送に好適でなかった。
【０１１５】
コンクリートドリルおよび混合機器を用いて様々なスラリーを再懸濁した。
【０１１６】
Ｂｒｏｏｋｆｉｅｌｄ  ＲＳ＋Ｒｈｅｏｍｅｔｅｒ  Ｃｏｎｃｅｎｔｒｉｃ  Ｃｙｌｉｎｄｅｒ  ＣＣ−４０、半径２０ｍｍおよび２１ｍｍのボブおよびカップ、１ｍｍのギャップ、ソフトウエア：Ｒｈｅｏ  ３０００を使用して、粘度プロフィール測定を行った。プログラムプロフィール：９０秒にわたり、０ｓ−１から６００ｓ−１まで傾斜させ、維持せずに、次いで、９０秒にわたり、６００ｓ−１から０ｓ−１まで傾斜させた、せん断速度を用いてスラリーを試験した。結果を図３−５に示す。
【０１１７】
図３中の結果は、それぞれが６５％の固体重量百分率および２４％の粒径が１０μｍ未満の、すなわち、実施例２の最も荒く、固体が最も多い、４つのサンプル１−６５−Ｂ−Ｄについての粘度（η）対せん断速度ｆ（γ）をプロットする。サンプル１−６５−Ａ、すなわち、０％の鉱物懸濁剤を含むものは、Ｂｒｏｏｋｆｉｅｌｄにおいて試験するには濃厚すぎ、したがって、パイプライン中を流すことによる輸送には好適でなかった。サンプル１−６５−Ａについて示すこれらのデータも同様であり、それは、沈降速度が速すぎるからである（サンプル３−６５−Ａについて示すデータも同様であり、それは、沈降速度が速すぎるからである）。
【０１１８】
これらのデータは、残りの３つのサンプル１−６５−Ｂ−Ｄが定常状態から流動状態に水性懸濁液を変化させるために最小量のエネルギーを使用し、サンプル１−６５−Ｂ−Ｄを流すために比較的低いエネルギー消費で十分であることを示す。さらに、ヒステリシスのないのは、実施例１において言及したものに類似する理由で、流れている間にパイプラインオペレーターがサンプル１−６５−Ｂ−Ｄをモニターすることをより容易にする。
【０１１９】
図４中の結果は、それぞれが６５％の固体重量百分率および２４％の粒径が１０μｍ未満の、すなわち、実施例２の最も荒く、固体が２番目に多い、４つのサンプル１−６５−Ａ−Ｄについてのせん断応力（τ）対せん断速度ｆ（γ）をプロットする。サンプル１−６５−Ａ、すなわち、０％の鉱物懸濁剤を含むものは、Ｂｒｏｏｋｆｉｅｌｄにおいて試験するには濃厚すぎ、したがって、パイプライン中を流すことによる輸送には好適でなかった。
【０１２０】
これらのデータは、残りの３つのサンプル１−６５−Ｂ−Ｄが定常状態から流動状態に水性懸濁液を変化させるために最小量のエネルギーを使用し、サンプル１−６５−Ｂ−Ｄを流すために比較的低いエネルギー消費で十分であることを示す。さらに、ヒステリシスのないのは、実施例１において言及したものに類似する理由で、流れている間にパイプラインオペレーターがサンプル１−６５−Ｂ−Ｄをモニターすることをより容易にする。
【０１２１】
結果が図５Ａ−Ｄ中にあり、これは、サンプル１−６５−Ａ；２−６５−Ａ；３−６５Ａ、すなわち、６５％の固体重量パーセントでＡＧを含まないサンプル；およびサンプル１−６５−Ｄ；２−６５−Ｄ；３−６５Ｄ、すなわち、６５％の固体重量パーセントおよび０．１０％のＡＧを含むサンプルについての粘度（η）対せん断速度ｆ（γ）のプロットである。
【０１２２】
サンプル１−６５−Ａ、すなわち、２４％が１０μｍ未満で、微粉の添加が最少のものは、鉱物懸濁剤を含まずに試験するには濃厚すぎた。サンプル１−６５−Ａは、明らかにパイプライン中を流すには好適でなかった。図５Ａを参照のこと。
【０１２３】
サンプル１−６５−Ｄ；２−６５−Ｄ；および３−６５Ｄに見られるように、粒径（微細粒子の量）は、鉱物懸濁剤の効率に対する影響は少ない。１−６５−Ｄ；２−６５−Ｄ；および３−６５Ｄの各サンプルは、パイプライン中を流すのに好適である。図５Ａ
−Ｃを参照のこと。
【０１２４】
５２週間の期間、スパチュラを用いる目視検査により測定して、ＡＧを含むいずれのサンプル（１−６５−Ｄ；２−６５−Ｄ；および３−６５Ｄなど）においても硬い圧縮は起こらなかった。
【０１２５】
鉱物懸濁剤を含まないサンプル（サンプル１−６５−Ａ；２−６５−Ａ；３−６５Ａ；など）は、２週間以内に硬く圧縮された。
【０１２６】
［実施例３］
【０１２７】
７５．２％、７６．４％および７７．８％の固体を含有する二酸化チタン（ＴｉＯ２）スラリーを、０．１０重量％−０．３０重量％のＡＧを用いて分散させた。スラリーを以下のように標識した：スラリー＃１：７５．２％ＴｉＯ２、スラリー＃２：７６．４％ＴｉＯ２、スラリー＃３：７７．８％ＴｉＯ２。
【０１２８】
【表３】
2016504174.tif 000005
Ｓｗ＝固体重量百分率；ＡＧ＝（ＡｃｔｉＧｅｌ  ２０８（登録商標）、Ａｃｔｉｖｅ  Ｍｉｎｅｒａｌ  Ｉｎｔｅｒｎａｔｉｏｎａｌから入手可能）。命名法は以下のとおりである：サンプル−＃−（文字Ａ、Ｂ、Ｃ、Ｄ）。＃は、固体重量百分率ｙｙ％を示し、ここで、ｙｙ％＝７５．２％、７６．４％または７７．８％；および文字Ａ、Ｂ、Ｃ、Ｄは、ＡＧの量を表し、例えば、サンプル１−Ａは、７５．２％の固体重量パーセント、および０．１５％のＡＧを有する。サンプル３−Ｃは、７７．８％の固体重量パーセント、および０．２５％のＡＧを有する、などである。
【０１２９】
上で言及した条件下で、これらのスラリーについてＢｒｏｏｋｆｉｅｌｄ粘度測定を行った。これらの結果は、粘度（η）対Ｂｒｏｏｋｆｉｅｌｄ  ＲＰＭのプロットである図６Ａ−Ｇ中にある。データの観察から、鉱物懸濁剤が、低いせん断粘度を優先的に高めることが明らかであり、これは、沈降およびシネレシス挙動の消滅を説明する。
【０１３０】
鉱物懸濁剤は、低いせん断粘度を増大させて、顔料の沈降を消滅させる。これは、ＴｉＯ２負荷が高いと特に明らかであった。
【０１３１】
データは、ＴｉＯ２が最小量（７５．２％）のサンプル−１−Ａ−Ｄ（図６Ａ）に関して、鉱物懸濁剤のレベルは、それがサンプル−２−Ａ−Ｄ（図６Ｂ）またはサンプル３−Ａ−Ｄ（図６Ｃ）中のより高いＴｉＯ２レベル（すなわち、７６．４，７７．８重量％のＴｉＯ２）に対するのと同様の低いせん断粘度の上昇を提供しないことを示す。サンプル１−３について０．１５％ＡＧを比較する図６Ｄも参照のこと。
【０１３２】
鉱物懸濁剤の使用は、スラリー製造者が、粘度限界を超過せずに、より少量の水または他の水性液体相を消費者まで輸送することを可能とする。
【０１３３】
サンプル３において（図６Ｃ）、０．１５％および０．２０％のレベルまで鉱物懸濁剤を添加すること（サンプル３−Ａ−Ｂ）は、サンプル１−Ａ−Ｂ（図６Ａ）またはサンプル２−Ａ−Ｂ（図６Ｂ）についての対応例よりも有効であった。これは、固体が多いと必要な鉱物懸濁剤はより少ないためである。
【０１３４】
サンプル２−Ｃ−Ｄ中の０．２５％および０．３０％の鉱物懸濁剤の添加レベルは、非常に有効であった。２６週間にわたって、硬い圧縮は起こらなかった。
【０１３５】
鉱物懸濁剤により安定化したすべてのスラリーのＢｒｏｏｋｆｉｅｌｄ粘度は、５００ｃｐｓ未満であった。
【０１３６】
鉱物懸濁剤により安定化したスラリーは、硬い圧縮の起こらないこと、せん断下での流れおよび容器の側面へのスラリーのより少ないケーキングを可能とする。これは、より効率的なＴｉＯ２除荷と言い換えることができる。
【０１３７】
［実施例４］
【０１３８】
鉱物懸濁剤ＡＧ（上記）の存在下で水酸化マグネシウム（ＭｇＯＨ）懸濁液を分散させて、鉱物懸濁剤により安定化したＭｇＯＨサンプル対安定化しないＭｇＯＨサンプルの粘度を比較した。
【０１３９】
高速ミキサーを用いて、固体重量パーセント３０％の水中ＭｇＯＨを水中で作製した。次いで、ＭｇＯＨ懸濁液に鉱物懸濁剤ＡＧを２重量％および５重量％添加した。これは、乾燥重量％に基づいて０．６％（サンプルＡ）および１．５％（サンプルＢ）の鉱物懸濁剤の負荷と同等である。
【０１４０】
高せん断混合下で、スラリーを併合した。
【０１４１】
これらの結果を、粘度（η）対Ｂｒｏｏｋｆｉｅｌｄ  ＲＰＭ（１／ｓ）をプロットする、図７に示す。
【０１４２】
粘度の即時の上昇は、図７中の曲線に示された。
【０１４３】
せん断に際して、サンプルＡ−Ｂは、優れたビンガム流体流動特性（すなわち、せん断下での優れた流れ）を示した。
【０１４４】
密封容器中での３０日間の貯蔵後、ロッド貫入試験機試験ＡＭＩ−ＷＩ−ＯＲＥ−００３を用いて、懸濁液の特性についてスラリーをチェックした。サンプルＡ−Ｂには、いくらかの浮遊物がみられた。３０日の期間にわたって硬い圧縮を観察しなかった。
【０１４５】
［実施例５］
【０１４６】
石炭鉱床は、鉱物、スルホキシドおよび灰の組合せを含有する。パイプラインを水性スラリー中、５５−６０％の固体重量百分率で運転する。４００，０００ガロンの水を使用して、年間３００万トンの固体が移動可能と考えられる。
【０１４７】
スラリーにパリゴルスカイトを１．０％の固体重量百分率の量で、セピオライトを０．０１％の固体重量百分率で添加する。３６０，０００ガロンの水を使用して、年間３００万トンの固体が移動可能と考えられる。
【０１４８】
さらに、上部圧力の減少が電力消費を減少させるという考えに基づき、スラリーをポンプでくみ上げるために使用する電力量は約１０％減少する。
【０１４９】
［実施例６］
【０１５０】
腐食性の赤泥は、ボーキサイトの採掘において生じる固体廃棄物であり、約１２−１３のｐＨを有する。典型的に、腐食性の赤泥は、溜池などに貯蔵するためにポンプでくみ上げられる。腐食性の赤泥をポンプでくみ上げるのは極めて困難である。
【０１５１】
０．３固体重量％のアタパルジャイトの存在下で水に腐食性の赤泥を懸濁する。腐食性の赤泥は、水性懸濁液を流すことによって容易に輸送されると考えられる。アタパルジャイトは、最小限の摩耗によって腐食性の環境に耐えることができると考えられる。
【０１５２】
［実施例７］
【０１５３】
尾鉱が生じる。０．２固体重量％のセピオライトの存在下で尾鉱を水に懸濁する。尾鉱は、水性懸濁液を流すことによって容易に輸送されると考えられる。
【０１５４】
［実施例８］
【０１５５】
鉱床は水中約２０００フィートの海底で発見される。しなやかなパイプおよびポンプを使用して、固体を海底からくみ上げる。しなやかなチューブの入口において、２％の固体重量パーセントのベントナイトおよび１％の固体重量パーセントのモンモリロナイトを導入する。鉱物懸濁剤は、水性懸濁液を流すことによる固体を介する輸送を容易化したと考えられる。
【０１５６】
明細書の検討および本明細書に開示された実施形態の実行から、本発明の他の実施形態は当業者に明らかである。明細書および実施例は非限定的であると認められ、本発明の真の範囲および精神は以下の特許請求の範囲により示されるものとする。
【図１】
2016504174.tif 000006
【図２Ａ】
2016504174.tif 000007
【図２Ｂ】
2016504174.tif 000008
【図２Ｃ】
2016504174.tif 000009
【図２Ｄ】
2016504174.tif 000010
【図２Ｅ】
2016504174.tif 000011
【図２Ｆ】
2016504174.tif 000012
【図２Ｇ】
2016504174.tif 000013
【図２Ｈ】
2016504174.tif 000014
【図３】
2016504174.tif 000015
【図４】
2016504174.tif 000016
【図５Ａ】
2016504174.tif 000017
【図５Ｂ】
2016504174.tif 000018
【図５Ｃ】
2016504174.tif 000019
【図６Ａ】
2016504174.tif 000020
【図６Ｂ】
2016504174.tif 000021
【図６Ｃ】
2016504174.tif 000022
【図６Ｄ】
2016504174.tif 000023
【図６Ｅ】
2016504174.tif 000024
【図６Ｆ】
2016504174.tif 000025
【図７】
2016504174.tif 000026
【国際調査報告】
2016504174.tif 000027
2016504174.tif 000028